(57)【要約】本発明が解決しようとする課題は、可塑剤を含有する被着体の貼付に使用した場合であっても、前記被着体と粘着剤層との界面で剥がれを引き起こすことがなく、前記貼付を長期間にわたり保持することのできる粘着テープを提供することである。本発明は、可塑剤を含有する被着体（ａ１）の貼付に使用する粘着テープであって、透気性基材の一方の面側に粘着剤層（ｂ１）を有し、他方の面側に粘着剤層（ｂ２）を有し、かつ、前記粘着剤層（ｂ１）及び粘着剤層（ｂ２）の合計の坪量が１２５ｇ／ｍ２〜１７５ｇ／ｍ２の範囲であり、かつ、前記粘着剤層（ｂ１）及び粘着剤層（ｂ２）の合計のゲル分率が２質量％〜３５質量％であることを有することを特徴とする粘着テープに関するものである。【特許請求の範囲】
【請求項１】
可塑剤を含有する被着体（ａ１）の貼付に使用する粘着テープであって、透気性基材の一方の面側に粘着剤層（ｂ１）を有し、他方の面側に粘着剤層（ｂ２）を有し、かつ、前記粘着剤層（ｂ１）及び粘着剤層（ｂ２）の合計の坪量が１２５ｇ／ｍ２〜１７５ｇ／ｍ２の範囲であり、かつ、前記粘着剤層（ｂ１）及び粘着剤層（ｂ２）の合計のゲル分率が２質量％〜３５質量％であることを有することを特徴とする粘着テープ。
【請求項２】
前記透気性基材が、厚さ１０μｍ〜５０μｍの不織布基材または多孔フィルム基材である請求項１に記載の粘着テープ。
【請求項３】
前記透気性基材を１０枚積層したものを試験片とし、前記試験片のＪＩＳＰ８１１７に準拠して測定されたガーレ式透気度が０．３５秒／１００ｍｌ以下である請求項１または２に記載の粘着テープ。
【請求項４】
前記粘着剤層（ｂ１）及び粘着剤層（ｂ２）は、周波数１Ｈｚで測定される動的粘弾性スペクトルに基づく２３℃での貯蔵弾性率が０．０８ＭＰａ〜０．１２ＭＰａの範囲であり、周波数１Ｈｚで測定される動的粘弾性スペクトルに基づく６０℃での貯蔵弾性率に対する損失弾性率の比（ｔａｎδ）が０．４０〜０．６０の範囲であり、かつ、周波数１Ｈｚで測定される動的粘弾性スペクトルに基づく１００℃での貯蔵弾性率に対する損失弾性率の比（ｔａｎδ）が０．５５〜０．８０の範囲である請求項１〜３のいずれか１項に記載の粘着テープ。
【請求項５】
前記被着体（ａ１）が、前記被着体（ａ１）の質量に対して１５質量％〜３０質量％の範囲の可塑剤を含有するものであり、厚さ０．２ｍｍ〜１ｍｍの範囲のフィルムまたはシート状物である請求項１〜４のいずれか１項に記載の粘着テープ。
【請求項６】
前記可塑剤がフタル酸エステル系可塑剤である請求項１〜５のいずれか１項に記載の粘着テープ。
【請求項７】
前記被着体（ａ１）に、請求項１〜６のいずれか１項に記載の粘着テープが貼付された構成を有するワイヤーハーネス結束用シート。
【請求項８】
請求項７に記載のワイヤーハーネス結束用シートによって、２以上のワイヤーハーネスが結束された物品。
【発明の詳細な説明】
【技術分野】
【０００１】
本発明は、可塑剤を含有する部材の固定に使用可能な粘着テープに関するものである。
【背景技術】
【０００２】
自動車や電子機器等に装着される複数の導線（ワイヤーハーネス）は、通常、ポリ塩化ビニル製シート及び粘着テープからなる結束用シートによって、結束されている。【０００３】
前記結束用シートとしては、具体的には、ポリ塩化ビニル製シートの片面に、ゴム系ラテックス及び粘着付与剤樹脂エマルションを含有する水性粘着剤組成物からなる粘着剤層が積層された結束用シートが知られている（例えば特許文献１参照。）。【０００４】
しかし、前記ポリ塩化ビニル製シートは、通常、可塑剤を多く含有しているため、前記可塑剤が経時的に粘着剤層に移行すると、前記ポリ塩化ビニル製シートと粘着剤層との界面で剥がれを引き起こす場合があった。とりわけ、厚さ０．２ｍｍ〜１ｍｍ程度のポリ塩化ビニル製シートを二つ折りまたはロール状に巻き込む形態で、数本のワイヤーハーネスを束ねるべく、前記ポリ塩化ビニル製シートを粘着テープで接着させた場合、ポリ塩化ビニル製シートから接着テープへの経時的な可塑剤の移行と、ポリ塩化ビニル製シートがゆっくりと平らなシート状態へ戻ろうとする反発力とが長期間にわたり粘着テープへはたらくことで、前記結束が解かれる等の問題が生じる可能性が懸念されていた。
【先行技術文献】
【特許文献】
【０００５】
【特許文献１】特開２００７−２１１２３１号公報
【発明の概要】
【発明が解決しようとする課題】
【０００６】
本発明が解決しようとする課題は、可塑剤を含有する被着体の貼付に使用した場合であっても、前記被着体と粘着剤層との界面で剥がれを引き起こすことがなく、前記貼付を長期間にわたり保持することのできる粘着テープを提供することである。
【課題を解決するための手段】
【０００７】
本発明者等は、前記経時的な剥がれは、可塑剤が粘着剤層に移行し粘着剤層が柔軟化することによって引き起こされる可能性があると考え、前記可塑剤が移行する前の粘着剤層の硬さを、予め高めに設定することを検討した。【０００８】
しかし、前記粘着剤層では、依然として前記経時的な剥がれをより効果的に防止することができない場合があった。とりわけ、厚さ０．２ｍｍ〜１ｍｍ程度のポリ塩化ビニルシートを二つ折りまたは筒状に巻き込む形態で、数本のワイヤーハーネスを束ねるべく、前記ポリ塩化ビニル製シートを粘着テープで接着させた場合に、経時的な剥がれを引き起こしやすい傾向があった。また、前記可塑剤が前記硬めの粘着剤層中へ移行することを抑制したため、それがポリ塩化ビニル製シートと粘着剤層との界面に集中してしまい、むしろそれらの界面で剥がれやすくなる場合があった。【０００９】
そこで、本発明者等は、前記可塑剤が移行する前の粘着剤層を、より一層、柔軟化することを検討したところ、予想外にも、所定のゲル分率の範囲に設定した場合に、前記経時的な剥がれをより効果的に防止できることを見出した。【００１０】
すなわち、本発明者等は、可塑剤を含有する被着体（ａ１）の貼付に使用する粘着テープであって、透気性基材の一方の面側に粘着剤層（ｂ１）を有し、他方の面側に粘着剤層（ｂ２）を有し、かつ、前記粘着剤層（ｂ１）及び粘着剤層（ｂ２）の合計の坪量が１２５ｇ／ｍ２〜１７５ｇ／ｍ２の範囲であり、かつ、前記粘着剤層（ｂ１）及び粘着剤層（ｂ２）の合計のゲル分率が２質量％〜３５質量％であることを有することを特徴とする粘着テープに関するものである。
【発明の効果】
【００１１】
本発明の粘着テープは、可塑剤を含有する被着体の貼付に使用した場合であっても、前記被着体と粘着剤層との界面で剥がれを引き起こすことがなく、前記貼付を長期間にわたり保持することができる。
【発明を実施するための形態】
【００１２】
本発明の粘着テープは、透気性基材の一方の面側に粘着剤層（ｂ１）を有し、他方の面側に粘着剤層（ｂ２）を有し、かつ、前記粘着剤層（ｂ１）及び粘着剤層（ｂ２）の合計の坪量が１２５ｇ／ｍ２〜１７５ｇ／ｍ２の範囲であり、かつ、前記粘着剤層（ｂ１）及び粘着剤層（ｂ２）の合計のゲル分率が２質量％〜３５質量％であることを有する粘着テープであって、もっぱら可塑剤を含有する被着体（ａ１）の貼付に使用するものである。
【００１３】
前記粘着テープは、２以上の被着体（ａ１）の接合、または、前記被着体（ａ１）及び前記被着体（ａ１）以外の被着体との接合に使用することができる。
【００１４】
前記粘着剤層（ｂ１）及び粘着剤層（ｂ２）としては、その合計のゲル分率が２質量％〜３５質量％の範囲であるものを使用する。これにより、前記可塑剤が粘着剤層（ｂ１）等に移行した場合であっても、経時的な剥がれの発生を効果的に防止することができる。前記ゲル分率は、２質量％〜２５質量％の範囲であるものを使用することが好ましく、２質量％〜１５質量％の範囲であるものを使用することが、前記可塑剤が粘着剤層（ｂ１）等に移行した場合であっても、経時的な剥がれの発生を効果的に防止するうえでより好ましい。
【００１５】
また、前記粘着剤層（ｂ１）及び粘着剤層（ｂ２）として前記範囲のゲル分率を有するものを使用することが、前記可塑剤が前記透気性基材を通過することによって前記透気性基材の両面に設けられた前記粘着剤層（ｂ１）及び粘着剤層（ｂ２）内に比較的均一に分散されるため、被着体（ａ１）と粘着剤層との界面に可塑剤が偏在することが抑制され、その結果、前記被着体（ａ１）と粘着剤層との界面剥離を効果的に抑制することが可能となる。
【００１６】
なお、上記ゲル分率は、２３℃に調整されたトルエン７０質量部及びメタノール３０質量部の混合溶媒に、予め粘着剤層の質量が測定された粘着テープを７２時間浸漬し、次いで、超音波装置を用い、２３℃の雰囲気下で４０ｋＨｚの周波数で１５分間振動させた後に、前記混合溶媒中に残存した粘着剤層の乾燥後の質量と、以下の式に基づいて算出した値をさす。
【００１７】
ゲル分率（質量％）＝｛（混合溶媒中に残存した粘着剤層の質量）／（前記浸漬前の粘着剤層の質量）｝×１００
前記浸漬前の粘着テープを構成する粘着剤層の質量は、前記粘着テープの質量から、その製造に使用した透気性基材の質量を差し引いた値をさす。また、前記残存した粘着剤層の質量は、前記残存物の乾燥後の質量から、前記透気性基材の質量を差し引いた値をさす。
【００１８】
前記混合溶媒を用い、かつ、超音波振動を与えることによって算出された上記ゲル分率は、トルエン単独の溶媒に対するゲル分率と相関するものではなく、粘着剤層の分子間及び分子内の水素結合等による見かけの結合を分断し、架橋剤等の架橋反応に起因したゲル分率をさす。
【００１９】
前記粘着テープとしては、前記粘着剤層（ｂ１）及び粘着剤層（ｂ２）の合計の坪量が１２５ｇ／ｍ２〜１７５ｇ／ｍ２である粘着剤層を有するものを使用する。これにより、前記被着体（ａ１）中の可塑剤が前記透気性基材を通過することによって前記透気性基材の両面に設けられた前記粘着剤層へ移行した際に、前記粘着剤層（ｂ１）及び粘着剤層（ｂ２）内に比較的均一に分散されるため、被着体（ａ１）と粘着剤層との界面に可塑剤が偏在することが抑制され、その結果、前記被着体（ａ１）と粘着剤層との界面剥離を効果的に抑制することが可能となる。また、前記範囲の坪量を有する粘着剤層を使用することによって、被着体（ａ１）へ貼付する前の粘着テープを保管する際に、その端部から粘着剤層がはみ出すことを抑制することができる。前記坪量としては、１３５ｇ／ｍ２〜１５５ｇ／ｍ２の範囲であることが好ましく、１３８ｇ／ｍ２〜１４５ｇ／ｍ２の範囲であることがより好ましい。
【００２０】
前記粘着剤層（ｂ１）及び粘着剤層（ｂ２）の合計の坪量は、粘着テープの単位面積（１ｍ２）あたりに存在する前記粘着剤層（ｂ１）及び粘着剤層（ｂ２）の質量の合計を表し、以下の式に基づいて算出した値を示す。
【００２１】
前記粘着剤層（ｂ１）及び粘着剤層（ｂ２）の合計の坪量（ｇ／ｍ２）＝｛（粘着剤層（ｂ１）の質量）＋（粘着剤層（ｂ２）の質量）｝／（粘着テープの片面側の面積）
本発明の粘着テープとしては、総厚さ１３０μｍ〜１８０μｍのものを使用することが好ましく、１４０μｍ〜１５０μｍのものを使用することが、前記被着体（ａ１）と粘着剤層との界面剥離を効果的に抑制し、粘着テープの保管中に、その端部から粘着剤層がはみ出すことを抑制するうえでより好ましい。
【００２２】
前記粘着剤層（ｂ１）及び粘着剤層（ｂ２）としては、周波数１Ｈｚで測定される動的粘弾性スペクトルで測定される２３℃における貯蔵弾性率が、０．０８ＭＰａ〜０．１２ＭＰａであるものを使用することが好ましく、０．０８ＭＰａ〜０．０９ＭＰａであるものを使用することが、被着体（ａ１）への貼付初期の優れた接着力を付与でき、かつ、可塑剤の移行に起因した接着力の経時的な低下を抑制できるうえでより好ましい。
【００２３】
また、前記粘着剤層（ｂ１）及び粘着剤層（ｂ２）としては、周波数１Ｈｚで測定される動的粘弾性スペクトルで測定される６０℃における貯蔵弾性率に対する損失弾性率の比（ｔａｎδ）が０．４０〜０．６０であるものを使用することが好ましく、０．４５〜０．５０であるものを使用することが、被着体（ａ１）に接着された前記粘着テープを６０℃の環境下に放置した際に、経時で被着体（ａ１）から移行しうる可塑剤が、被着体（ａ１）との接着界面に偏在せず、長期間にわたり優れた接着力と凝集力を保持する粘着テープを得るうえでより好ましい。
【００２４】
また、前記粘着剤層（ｂ１）及び粘着剤層（ｂ２）としては、周波数１Ｈｚで測定される動的粘弾性スペクトルで測定される１００℃における貯蔵弾性率に対する損失弾性率の比（ｔａｎδ）が０．５５〜０．８０であるものを使用することが好ましく、０．６０〜０．７０であるものを使用することが、被着体（ａ１）に接着された前記粘着テープを１００℃の環境下に放置した際に、経時で被着体（ａ１）から移行しうる可塑剤が、被着体（ａ１）との接着界面に偏在せず、長期間にわたり優れた接着力と凝集力を保持する粘着テープを得るうえでより好ましい。
【００２５】
なお、前記比（ｔａｎδ）は、ｔａｎδ＝損失弾性率（Ｐａ）／貯蔵弾性率（Ｐａ）の式に基づいて算出した値をさす。
【００２６】
上記２３℃における貯蔵弾性率、６０℃及び１００℃におけるｔａｎδは、粘弾性試験機（ティー・エイ・インスツルメント・ジャパン社製、商品名：ＡＲＥＳ−Ｇ２）を用い、同試験機の測定部である平行円盤の間に試験片を挟み込み、温度２３℃、６０℃または１００℃の温度条件で、周波数１Ｈｚで測定された貯蔵弾性率、ならびに、前記貯蔵弾性率と損失弾性率とに基づいて算出された値をさす。なお、上記試験片としては、本発明の粘着テープを厚さ２ｍｍ及び直径８ｍｍの大きさからなる円状に裁断したものを使用する。
【００２７】
前記範囲内の２３℃における貯蔵弾性率、ならびに、６０℃及び１００℃のｔａｎδを有する粘着剤層（ｂ１）及び粘着剤層（ｂ２）を有する粘着テープは、被着体（ａ１）の反発力等に起因した剥がれを引き起こしにくく、１００℃以下の環境下に放置された場合であっても、前記被着体（ａ１）から粘着剤層への可塑剤の移行に起因した被着体（ａ１）と粘着剤層との界面剥離を効果的に抑制することができる。
【００２８】
前記粘着剤層（ｂ１）及び粘着剤層（ｂ２）は、例えば粘着剤を用いることによって形成することができる。前記粘着剤としては、例えばアクリル系粘着剤、ウレタン系粘着剤、合成ゴム系粘着剤、天然ゴム系粘着剤、シリコーン系粘着剤等を使用することができ、アクリル系粘着剤を使用することが好ましい。
【００２９】
前記アクリル系粘着剤としては、アクリル重合体と、必要に応じて架橋剤、粘着付与樹脂等とを含有するものを使用することができ、アクリル重合体と架橋剤と粘着付与樹脂等とを含有するアクリル系粘着剤を使用することが、耐候性及び耐熱性に優れた粘着剤層を備えた粘着テープを得るうえで好ましい。
【００３０】
アクリル重合体としては、（メタ）アクリル単量体等を含む単量体成分を重合して得られるものを使用することができる。
【００３１】
前記（メタ）アクリル単量体としては、例えばメチル（メタ）アクリレート、エチル（メタ）アクリレート、ｎ−ブチル（メタ）アクリレート、イソブチル（メタ）アクリレート、ｔ−ブチル（メタ）アクリレート、ｎ−ヘキシル（メタ）アクリレート、ｎ−オクチル（メタ）アクリレート、イソオクチル（メタ）アクリレート、イソノニル（メタ）アクリレート、シクロヘキシル（メタ）アクリレート、２−エチルヘキシル（メタ）アクリレート等の炭素原子数１〜１４のアルキル基を有する（メタ）アクリレートを使用することができ、炭素原子数４〜９のアルキル基を有する（メタ）アクリレートを使用することが好ましく、ｎ−ブチルアクリレートや２−エチルヘキシルアクリレートを単独または組み合わせ使用することがさらに好ましい。貼付初期から被着体（ａ１）の表面へなじんで、優れた接着力を発現し、かつ経時で被着体（ａ１）から粘着剤層へ可塑剤が移行した後も、被着体（ａ１）と接着界面に可塑剤が偏在せず、長期間にわたり優れた接着力と凝集力を保持する粘着テープを得るうえで、前記アルキル基の立体障害の影響が少ない炭素原子数４のｎ−ブチルアクリレートを６０質量％以上使用することが最も好ましい。
【００３２】
前記炭素原子数１〜１４のアルキル基を有する（メタ）アクリル単量体は、前記アクリル重合体の製造に使用する単量体成分の全量に対して、８０質量％〜９８．５質量％の範囲で使用することが好ましく、９０質量％〜９８．５質量％の範囲で使用することがより好ましい。
【００３３】
前記（メタ）アクリル単量体としては、前記したもののほかに、高極性ビニル単量体等の高極性単量体を使用することが好ましい。
【００３４】
前記高極性ビニル単量体としては、カルボキシル基を有する（メタ）アクリル単量体、アミノ基やアミド基を有する窒素含有ビニル単量体等を、単独または２以上組み合わせ使用することができる。
【００３５】
なかでも、前記高極性ビニル単量体としては、窒素含有ビニル単量体を併用することが望ましい。
【００３６】
前記被着体（ａ１）が例えば高極性のポリ塩化ビニルである場合、ポリ塩化ビニルの可塑化をより一層効果的に行うために、前記ポリ塩化ビニルの分子間へ浸入しやすい可塑剤を使用することが多い。前記可塑剤としては、分子内に芳香環とエステル基を有するものが挙げられる。前記芳香環とエステル基等との間で分極しやすい構造を有する可塑剤は、前記ポリ塩化ビニルの分子間へ侵入しやすい。
【００３７】
ここで、前記粘着剤層（ｂ１）及び（ｂ２）中の前記アクリル重合体がカルボキシル基を有するものである場合、前記カルボキシル基は前記ポリ塩化ビニルと同様に極めて高い極性を有するため、前記可塑剤が粘着剤層中に含まれるアクリル重合体の分子内へ浸入しやすくなり、その結果、粘着剤層を可塑化し、その接着力を若干低下させる傾向にある。
【００３８】
そこで、前記高極性ビニル単量体として、窒素含有ビニル単量体を単独で使用、または、前記カルボキシル基を有する（メタ）アクリル単量体と組み合わせ使用したアクリル重合体を含む粘着剤層を使用すると、前記可塑剤による前記粘着剤層（ｂ１）等の可塑化がより効果的に抑制され、その結果、優れた接着力を長期間にわたり保持することが可能となる。
【００３９】
前記窒素含有ビニル単量体としては、Ｎ−ビニル−２−ピロリドン、Ｎ−ビニルカプロラクタム、アクリロイルモルホリン、ジメチルアミノエチルアクリレート、Ｎ，Ｎ−ジメチルアクリルアミド、Ｎ−イソプロピルアクリルアミド等が挙げられる。前記窒素含有ビニル単量体は、アクリル重合体の製造に使用する単量体成分の全量に対して、０．５質量％〜２０質量％であることが好ましく、０．８質量％〜１０質量％であることがより好ましく、１．０質量％〜２．５質量％であることがさらに好ましい。１．０質量％〜１．９質量％がもっとも好ましい。
【００４０】
前記アクリル重合体を構成する前記窒素含有ビニル単量体由来の構造割合を前記範囲に調整することによって、アクリル系粘着剤層が適度に柔軟化し、貼付初期から被着体（ａ１）の表面へなじんで、優れた接着力を発現し、かつ経時で被着体（ａ１）から粘着剤層へ可塑剤が移行した後も、被着体（ａ１）と接着界面に可塑剤が偏在せず、長期間にわたり優れた接着力と凝集力を保持する粘着テープを得ることができる。
【００４１】
前記カルボキシル基を有するビニル単量体は、前記単量体成分の全量に対して、０．２質量％〜５質量％の範囲で使用することが好ましく、０．４質量％〜３質量％の範囲で使用することがより好ましい。１．５質量％〜２．５質量％の範囲で使用することがもっとも好ましい。前記カルボキシル基を有するビニル単量体の使用量が前記範囲にあると、ポリ塩化ビニル樹脂等の高極性の被着体（ａ１）に対し、貼付初期から優れた接着力を発現できる。
【００４２】
前記カルボキシル基は、前記したとおり高極性であるため、それが粘着剤層（ｂ１）等中に多く存在すると、被着体（ａ１）由来の可塑剤によって可塑化されやすい粘着剤層が形成される場合がある。したがって、前記カルボキシル基を有するビニル単量体は、前記に示した範囲で使用することが、粘着剤層（ｂ１）等への前記可塑剤の進入を抑制し、前記可塑剤の影響による接着力低下が少なく、長期間にわたり優れた接着力と凝集力を保持する粘着テープを得るうえで好ましい。
【００４３】
前記高極性ビニル単量体としては、前記したもののほかに、酢酸ビニル、エチレンオキサイド変性琥珀酸アクリレート、２−アクリルアミド−２−メチルプロパンスルフォン酸等のスルホン酸基を有する単量体、２−メトキシエチル（メタ）アクリレート、２−フェノキシエチル（メタ）アクリレート等の末端アルコキシ変性（メタ）アクリレート等のその他高極性ビニル単量体を使用することができる。
【００４４】
前記その他高極性ビニル単量体は、前記単量体成分の全量に対して０．２質量％〜５質量％の範囲で使用することが好ましく、０．４質量％〜３質量％の範囲で使用することがより好ましい。２．０質量％〜３．０質量％の範囲で使用することがもっとも好ましい。前記その他高極性ビニル単量体の使用量が前記範囲にあると、貼付初期から、ポリ塩化ビニル樹脂等の高極性の被着体（ａ１）表面への接着力が高くなるうえ、前記カルボキシル基を有するビニル単量体ほどの極性を有していないため、前記アクリル重合体の分子間へ可塑剤が浸入しにくく、経時で被着体（ａ１）から粘着剤層へ可塑剤が移行した後も、長期間にわたり優れた接着力と凝集力を保持する粘着テープを得ることができる。
【００４５】
前記アクリル重合体の製造に使用可能な単量体としては、後述する架橋剤と反応しうる官能基を有するものを使用することができ、例えば水酸基を有する（メタ）アクリル単量体を使用することができる。
【００４６】
前記水酸基を有する（メタ）アクリル単量体としては、例えば、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート等を使用することができる。
【００４７】
前記水酸基を有する（メタ）アクリル単量体は、前記単量体成分の全量に対して０．０５質量％〜２．０質量％の範囲で使用することが好ましく、０．１質量％〜０．５質量％の範囲で使用することがより好ましく、０．１質量％〜０．２質量％が、前記粘着剤層（ｂ１）及び粘着剤層（ｂ２）のゲル分率を前記した範囲に調整しやすく、その結果、貼付初期から被着体（ａ１）の表面へなじんで、優れた接着力を発現し、かつ経時で被着体（ａ１）から粘着剤層へ可塑剤が移行する際、アクリル重合体間の架橋構造が可塑剤の流動性を阻害せず、被着体（ａ１）との接着界面に可塑剤が偏在することを抑制できるため、長期間にわたり優れた接着力と凝集力を保持する粘着テープを得ることができる。
【００４８】
前記アクリル重合体は、前記単量体成分を、例えば溶液重合法、塊状重合法、懸濁重合法、乳化重合法など公知の方法で重合させることによって製造することができ、溶液重合法によって製造することが、粘着テープの生産効率を向上させることともにその生産コストを低減するうえで好ましい。
【００４９】
前記アクリル重合体としては、３０万〜１５０万の範囲の重量平均分子量を有するものを使用することが好ましく、５０万〜１００万の範囲の重量平均分子量を有するものを使用することが好ましい。
【００５０】
なお、前記重量平均分子量は、ゲルパーミエーションクロマトグラフ（ＧＰＣ）により測定することができる。より具体的には、ＧＰＣ測定装置として、東ソー株式会社製「ＳＣ８０２０」を用いて、ポリスチレン換算値により、次のＧＰＣ測定条件で測定して求めることができる。
（ＧＰＣの測定条件）
・サンプル濃度：０．５質量％（テトラヒドロフラン溶液）
・サンプル注入量：１００μＬ
・溶離液：テトラヒドロフラン（ＴＨＦ）
・流速：１．０ｍＬ／ｍｉｎ
・カラム温度（測定温度）：４０℃
・カラム：東ソー株式会社製「ＴＳＫｇｅｌ  ＧＭＨＨＲ−Ｈ」
・検出器：示差屈折
【００５１】
前記粘着剤層（ｂ１）及び粘着剤層（ｂ２）の形成に使用可能な粘着剤としては、前記アクリル重合体の他に、架橋剤を含有するものを使用することが好ましい。前記架橋剤を含有するものの使用によって、貼付初期から被着体（ａ１）表面への接着強度に優れ、かつ経時で被着体（ａ１）から粘着剤層へ可塑剤が移行した後も、長期間にわたり優れた接着力と凝集力を保持する粘着テープを得ることができる。
【００５２】
前記架橋剤としては、例えば、イソシアネート系架橋剤、エポキシ系架橋剤、キレート系架橋剤、アジリジン系架橋剤、オキサゾリン系架橋剤等を、前記アクリル重合体が有する架橋性官能基の種類に応じて選択し使用することができる。前記架橋剤の含有量は、前記アクリル重合体１００質量部に対して、０．３質量部〜１．８質量部が好ましく、０．６質量部〜１．３質量部がより好ましく、０．６質量部〜０．９質量部がもっとも好ましい。
【００５３】
前記架橋剤の含有量は、前記ゲル分率を備えた前記粘着剤層（ｂ１）及び粘着剤層（ｂ２）を形成できるよう適宜選択し使用することができる。
【００５４】
前記粘着剤は、粘着テープの接着力をより一層向上させるため、粘着付与樹脂を含有するものを使用することができる。
【００５５】
前記粘着付与樹脂としては、ロジン系樹脂、テルペン系樹脂、脂肪族（Ｃ５系）や芳香族（Ｃ９系）などの石油樹脂、スチレン系樹脂フェノール系樹脂、キシレン系樹脂、メタクリル系樹脂等を使用することができる。なかでも、前記粘着付与樹脂としては、ロジン系樹脂を使用することが好ましく、重合ロジン系樹脂を使用することが好ましい。
【００５６】
前記粘着付与樹脂は、前記アクリル重合体１００質量部に対し５質量部〜５０質量部使用することが好ましく、１０質量部〜３０質量部使用することが、被着体（ａ１）への貼付初期の優れた接着力を付与でき、かつ、可塑剤の移行に起因した接着力の経時的な低下を抑制できるため、より好ましい。
【００５７】
本発明の粘着テープの実施態様としては、透気性基材（中芯）の両面側に前記粘着剤層（ｂ１）及び粘着剤層（ｂ２）をそれぞれ有する粘着テープが挙げられる。
【００５８】
本発明の粘着テープは、例えば離型ライナーの表面に前記粘着剤を塗工し乾燥等することによって前記粘着剤層（ｂ１）及び粘着剤層（ｂ２）をそれぞれ形成する工程、前記粘着剤層を、透気性基材の両面側にそれぞれ転写する工程を経ることによって製造することができる。
【００５９】
（透気性基材）
前記透気性基材としては、被着体（ａ１）から粘着剤層へ可塑剤が移行し、その後、前記可塑剤が透気性基材（中芯）を通過できるものを使用することが、被着体（ａ１）とそれに接する粘着剤層との界面剥離を効果的に抑制するうえで好ましい。
【００６０】
前記透気性基材としては、透気性基材を１０枚積層したものを試験片とし、前記試験片のＪＩＳＰ８１１７に準拠して測定されたガーレ式透気度が０．３５秒／１００ｍｌ以下であるものを使用することが好ましく、０．０５秒／１００ｍｌ〜０．３秒／１００ｍｌの範囲のものを使用することがより好ましく、０．１秒／１００ｍｌ〜０．２秒／１００ｍｌの範囲のものを使用することが、前記透気性基材の両面に形成された粘着剤層の全体に、可塑剤が比較的均一に分散し、その結果、被着体（ａ１）とそれに接する粘着剤層との界面剥離を効果的に抑制することができる。
【００６１】
なお、前記ガーレ式透気度は、透気性基材を１０枚積層し、１０枚重ねの基材を試験片としＪＩＳ  Ｐ８１１７に準拠して測定される透気度である。測定は、２３℃５０％ＲＨ中にて中芯基材を１０枚重ねてセットし、内径２８．６ｍｍ、重さ５６７ｇの内筒が落下して１００ｍｌの空気が通過する時間を測定した場合の通過時間を計測する。
【００６２】
前記透気性基材としては、厚さが１０μｍ〜５０μｍ、好ましくは２０μｍ〜４５μｍであるものを使用する。前記厚さの透気性基材の使用によって、前記粘着剤層（ｂ１）及び粘着剤層（ｂ２）が前記透気性基材の空孔部分に含浸し、被着体（ａ１）から移行してきた前記可塑剤を通過させるため、前記粘着剤層（ｂ１）及び粘着剤層（ｂ２）内の前記可塑剤の偏在を抑制でき、長期間にわたり優れた接着力と凝集力を保持する粘着テープを得ることができる。さらに、前記厚さの透気性基材の使用によって、前記粘着剤層（ｂ１）及び粘着剤層（ｂ２）が前記透気性基材の空孔部分に含浸し、前記透気性基材の引張強度が向上して、切断工程や貼付工程における取り扱い作業性に優れた粘着テープを得ることができる。
【００６３】
前記透気性基材としては、不織布基材または多孔フィルム基材を使用することが、前記範囲の透気度を確保しやすいため好ましい。前記透気性基材としては、具体的には、不織布基材、織布基材、モノフィラメント糸で構成された繊維織物（メッシュ基材）等が挙げられ、薄い厚さであっても高い引張弾性率を得やすい不織布基材や、高いガーレ式透気度を得やすいメッシュ基材を使用することが好ましい。
【００６４】
不織布基材の材質としては、粘着テープの不織布として用いられる公知慣用の不織布を用いることができる。代表的な例としては、マニラ麻等の麻、レーヨン、再生セルロース、木材パルプ等のセルロース系繊維、アセテート繊維、ポリエステル繊維、ポリビニルアルコール繊維、ポリアミド繊維等の化学繊維及びこれらの混合物等が挙げられる。さらに、必要に応じて、ビスコース含浸や熱可塑性樹脂をバインダーとした含浸処理を施しても良い。
【００６５】
また、不織布の強度を向上させる目的で、不織布製造工程で公知慣用の強化剤を添加することが好ましい。強化剤は、内添強化剤或いは外添強化剤を、単独または併用しても良い。内添強化剤としては、ポリアクリルアミド系樹脂、尿素−ホルムアルデヒド系樹脂、メラミン−ホルムアルデヒド系樹脂、エポキシ−ポリアミド系樹脂等が使用できる。特に、エポキシ−ポリアミド系樹脂であるポリアミドアミン・エピクロルヒドリン樹脂が著しく不織布の層間強度を上げるため好ましい。内添強化剤の添加量としては、好ましくは不織布に対して０．２〜１質量％、さらに好ましくは０．３〜０．５質量％である。一方、外添強化剤としては、でんぷん；ビスコース、カルボキシメチルセルロース、ポリビニルアルコール、ポリアクリルアミド等の熱可塑性樹脂が使用できる。中でも、不織布基材の層間強度を上げるために、上述の内添強化剤を使用することが好ましい。
【００６６】
前記不織布基材の坪量は、５〜１５ｇ／ｍ２であることが好ましく、７〜１２ｇ／ｍ２であることが一層好ましい。また、前記不織布基材の密度は、０．１５〜０．３５ｇ／ｍ３であることが好ましく、０．２〜０．３ｇ／ｍ３であることがより好ましい。前記不織布基材の坪量範囲であると、前記粘着剤層（ｂ１）及び粘着剤層（ｂ２）が前記不織布基材の空孔部分に含浸し、被着体（ａ１）から移行してきた前記可塑剤を通過させるため、前記粘着剤層（ｂ１）及び粘着剤層（ｂ２）内の前記可塑剤の偏在を抑制でき、長期間にわたり優れた接着力と凝集力を保持する粘着テープを得ることができる。さらに、前記坪量の不織布基材の使用によって、前記粘着剤層（ｂ１）及び粘着剤層（ｂ２）が前記基材の空孔部分に含浸し、前記不織布基材の引張強度が向上して、切断工程や貼付工程における取り扱い作業性を向上することができる。
【００６７】
不織布基材の抄紙方法としては、特に限定されるものではないが、公知の湿式法により得られ、円網抄紙機、短網抄紙機、長網抄紙機、傾斜短網抄紙機等を使用した各種抄紙法が用いられる。
【００６８】
多孔フィルム基材としては、ポリエステル樹脂、アミド樹脂、ポリアリレート樹脂等の公知のモノフィラメント繊維をスクリーン状に織ったメッシュ基材等を用いることができる。中でも、モノフィラメントとして、引張弾性率や引張強度が高いポリエステル樹脂の使用が好ましい。メッシュ基材の形態としては、繊維径５〜２５μｍのモノフィラメント糸がＭＤおよびＴＤで１インチ当たり８０〜３００本交互に織り込まれた厚さ１０〜５０μｍのメッシュ基材を用いる。好ましくは繊維径５〜２５μｍのモノフィラメント糸がＭＤおよびＴＤで１インチ当たり１００〜２００本交互に織り込まれた厚さ１０〜５０μｍのメッシュ基材である。前記メッシュ基材の繊維径範囲であると、前記粘着剤層（ｂ１）及び粘着剤層（ｂ２）が前記基材の空孔部分に含浸し、被着体（ａ１）から移行してきた前記可塑剤を通過させるため、前記粘着剤層（ｂ１）及び粘着剤層（ｂ２）内の前記可塑剤の偏在を抑制でき、長期間にわたり優れた接着力と凝集力を保持する粘着テープを得ることができる。さらに、前記厚さのメッシュ基材の使用によって、前記粘着剤層（ｂ１）及び粘着剤層（ｂ２）が前記基材の空孔部分に含浸し、前記メッシュ基材の引張強度が向上して、切断工程や貼付工程における取り扱い作業性を向上することができる。
【００６９】
前記方法で得られた本発明の粘着テープは、前記粘着剤層（ｂ１）及び粘着剤層（ｂ２）上に離型ライナーが積層されていてもよい。前記離型ライナーとしては、例えばクラフト紙やグラシン紙や上質紙等の紙類、ポリエチレン、ポリプロピレン（オリエンテッドポリプロピレン（ＯＰＰ）、キャストポリプロピレン（ＣＰＰ））、ポリエチレンテレフタレート等の樹脂フィルム、前記紙類と樹脂フィルムとを積層したラミネート紙、前記紙類にクレーやポリビニルアルコールなどで目止め処理を施した紙、等の片面または両面を、シリコーン系樹脂等で剥離処理したもの等を使用することができる。
【００７０】
（被着体（ａ１））
前記被着体（ａ１）としては、例えば可塑剤とポリ塩化ビニル、または、可塑剤とゴムとを含有するものを使用することができる。
【００７１】
前記可塑剤としては、フタル酸ジ２−エチルヘキシル、フタル酸ジイソノニル、フタル酸ジイソデシル等のフタル酸エステル、トリオクチルホスフェート等のリン酸エステル、アジピン酸ジオクチル、アジピン酸ジイソノニル、アジピン酸ジイソデシル等の脂肪族ニ塩基酸エステル、トリメリット酸トリ２エチルヘキシル等のトリメリット酸エステル、エポキシステアリン酸ブチル等のエポキシ可塑剤等が例示される。前記可塑剤は、２種類以上を組み合わせてもよい。本発明の粘着テープは、前記可塑剤として、フタル酸エステルを含有する被着体に対して使用することが好ましく、フタル酸ジイソノニルを含有する被着体に対して使用することが、ポリ塩化ビニルシートの可塑化を効率的に行うことができるため、少量の添加でポリ塩化ビニルシートを可塑化させることができ、前記可塑剤に起因した接着力の低下を効果的に防止できるためより好ましい。
【００７２】
前記可塑剤の含有量としては、前記被着体（ａ１）の質量に対して１５質量％〜３０質量％の範囲の可塑剤を含有することが好ましく、前記被着体（ａ１）の質量に対して２０質量％〜２６質量％の範囲の可塑剤を含有することがより好ましい。可塑剤の含有量が前記範囲である前記被着体（ａ１）は、およそ５℃以下の低温環境下においてもワイヤーハーネスを束ねるのに十分な柔軟性を有し、かつ、被着体から粘着テープへの可塑剤の移行量もより効果的に抑制されるため好ましい。
【００７３】
前記可塑剤を含有する被着体（ａ１）としては、用途に応じた適度な耐衝撃性を付与するため、炭酸カルシウム、タルク、焼成クレー、カオリン、水酸化アルミニウム、酸化チタン等の無機充填剤や、着色するための有機顔料を含有してもよい。前記無機添加剤の使用量は、ポリ塩化ビニルやゴムの質量に対し１０質量％〜６０質量％であることが好ましく、２０質量％〜４０質量％であることが、優れた耐衝撃性とワイヤーハーネスを束ねるのに十分なレベルの柔軟性とを両立することができる。前記有機顔料としては、カーボンブラック等を使用できる。前記有機顔料の使用量は、ポリ塩化ビニルやゴムの質量に対し、２質量％〜１０質量％の範囲であることが良好な耐衝撃性と柔軟性とを保持することができる。
【００７４】
前記可塑剤を含有する被着体（ａ１）の厚さは、０．２ｍｍ〜１ｍｍであることが好ましく、０．３ｍｍ〜０．５ｍｍであることがワイヤーハーネスを束ねるのに十分なレベルの柔軟性と貼り易さとを備え、かつ、ワイヤーハーネスを曲げた際に被着体（ａ１）が伸びにくく、ワイヤーハーネスの結束が緩みにくいためより好ましい。また、前記可塑剤を含有する被着体（ａ１）の表面は、必要に応じてエンボス模様等を有するものであってもよい。前記エンボス模様は、被着体（ａ１）を８０℃以上に加熱された金属ニップロール間を通すことにより、その表面に設けることができる。
【００７５】
前記可塑剤を含有する被着体（ａ１）は、前記の樹脂配合物を高温に融解した状態にし、Ｔダイ押し出し成形、カレンダー成形、インフレーション成形等の任意の製膜方法により、シート状に成形することができる。
【００７６】
（ワイヤーハーネス結束用シート）
前記方法で得られた本発明の粘着テープは、例えば車両等に使用される２以上のワイヤーハーネスを束ねるシートを接着固定するために使用することができる。前記シートは、例えば５０ｍｍの幅のロールにスリットされた長尺の被着体（ａ１）の片端へ、同じく１５ｍｍ幅のロールにスリットされた粘着テープを流れ方向へ連続貼付し、ワイヤーハーネス結束用シートとなる。
【００７７】
前記シートは、在庫保管中の可塑剤移行による耐剥がれ性を評価するため、例えば、６０℃及び８０％ＲＨの湿熱条件に数日放置することもできる。湿熱条件としては、被着体（ａ１）の軟化温度以下で放置することが好ましい。具体的には、４０℃〜７０℃の温度及び７０％〜９０％ＲＨの湿度下に、３日間〜１０日間放置することが好ましい。上記湿熱条件の範囲にあると、被着体（ａ１）の熱変形が少なく、可塑剤の急激な移行を抑えられ、前記粘着剤層（ｂ１）及び粘着剤層（ｂ２）内へ可塑剤が均一分散しやすい。
【００７８】
前記被着体（ａ１）と前記粘着テープが貼付された前記シートは、２以上のワイヤーハーネスを中央に包みながら、前記粘着テープを、同一シート表面の前記粘着テープが貼付されていない片端に貼り合わせるか、背面の片端にロール状に貼付することによって、２以上のワイヤーハーネスを結束することができる。
【００７９】
なお、粘着剤層中への可塑剤の移行後、均一分散を確認する方法としては、例えば可塑剤としてフタル酸ジイソノニルを使用し、前記粘着剤層（ｂ１）及び粘着剤層（ｂ２）の形成に使用する粘着剤としてアクリル系粘着剤を使用した場合を例にして、以下の（１）〜（３）の方法で測定した値を指す。
【００８０】
（１）検量線作成
アクリル系粘着剤の固形分１００質量部に対し１０質量部の可塑剤を均一に添加した粘着剤を、離型ライナーの表面に塗布し乾燥させることによって粘着剤層を形成し、それを不織布基材の両面に転写することによって、粘着テープ（Ｃ１）を作成する。
【００８１】
次に、可塑剤を添加しないアクリル系粘着剤を、離型ライナーの表面に塗布し乾燥させることによって粘着剤層を形成し、それを不織布基材の両面に転写することによって粘着テープ（Ｃ０）を作成する。
【００８２】
次に、粘着テープ（Ｃ１）の粘着剤層表面の赤外吸収スペクトルをＡＴＲ法で測定して、赤外吸収スペクトル（Ｄ１）を得る。
【００８３】
次に、粘着テープ（Ｃ０）の粘着剤層表面の赤外吸収スペクトルをＡＴＲ法で測定して、赤外吸収スペクトル（Ｄ０）を得る。
【００８４】
次に、前記赤外吸収スペクトル（Ｄ１）から赤外吸収スペクトル（Ｄ０）を差し引くこと（差スペクトル）によって、可塑剤の赤外吸収スペクトル（Ｅ１）を抽出する。
【００８５】
前記赤外吸収スペクトル（Ｅ１）から、可塑剤に由来する１２８５ｃｍ−１の吸収ピークの高さ（Ｆ１）を測定する。
【００８６】
次に、粘着テープ（Ｃ１）の粘着剤層表面の赤外吸収スペクトルをＡＴＲ法で測定して赤外吸収スペクトル（Ｄ１）を得る。次に、前記赤外吸収スペクトル（Ｄ１）から、アクリル重合体に由来する１１６０ｃｍ−１の吸収ピークの高さ（Ｇ１）を測定する。
【００８７】
次に、アクリル系粘着剤の固形分１００質量部に対し可塑剤を２０質量部添加したアクリル系粘着剤、可塑剤を３０質量部添加したアクリル系粘着剤、及び、可塑剤を４０質量部添加したアクリル系粘着剤をそれぞれ用意し、各粘着剤を離型ライナーの表面に塗布し乾燥させることによって粘着剤層を形成し、それを不織布基材の両面に転写することによって、４種類の粘着テープを作成する。
【００８８】
次に、前記４種類の粘着テープの粘着剤層表面の赤外吸収スペクトルをＡＴＲ法で測定する。前記４種類の赤外吸収スペクトルから、可塑剤に由来する１２８５ｃｍ−１の吸収ピークの高さと、アクリル重合体に由来する１１６０ｃｍ−１の吸収ピークの高さをそれぞれ測定する。
【００８９】
縦軸を、アクリル系粘着剤の固形分１００質量部に対して添加した可塑剤添加量［質量部］、及び、横軸を、アクリル重合体に由来する１１６０ｃｍ−１の吸収ピークの高さ（Ｇ１）に対する、可塑剤に由来する１２８５ｃｍ−１の吸収ピークの高さ（Ｆ１）の比（Ｆ１／Ｇ１）とし、前記４種類の粘着テープに含まれる可塑剤の添加量及び前記比（Ｆ１／Ｇ１）に相当する値をプロットし検量線を作成する。
【００９０】
なお、上記赤外吸収スペクトルは、フーリエ変換赤外分光光度計（日本分光社ＦＴ／ＩＲ−４１００）を使用して測定する。
【００９１】
（２）粘着剤層表面の可塑剤量の測定
任意の粘着テープの粘着剤層（ｂ１）表面から離型ライナーを除去した後、可塑剤を含有する被着体（ａ１）へ貼付し、６０℃及び８０％ＲＨ等の湿熱条件へ９日間放置し、粘着テープ（Ｃ２）を得る。
【００９２】
次に、前記粘着テープ（Ｃ２）の粘着剤層（ｂ２）表面から離型ライナーを除去し、その粘着剤層（ｂ２）表面の赤外吸収スペクトル（Ｄ２）をＡＴＲ法にて測定し、赤外吸収スペクトル（Ｄ２）に基づき、可塑剤に由来する１２８５ｃｍ−１の吸収ピークの高さ（Ｆ２）とアクリル重合体に由来する１１６０ｃｍ−１の吸収ピークの高さ（Ｇ２）の比（Ｆ２／Ｇ２）を求める。
【００９３】
次に、前記Ｆ２／Ｇ２を、前記検量線の横軸に当てはめ、前記粘着テープ（Ｃ２）の、粘着剤層（ｂ２）に含まれる可塑剤の含有量（Ｈ２）［質量部］を算出する。なお、前記可塑剤の含有量は、可塑剤を除く粘着剤層（ｂ２）を１００質量部とした場合に、前記ポリ塩化ビニル製シートから移行してきた可塑剤の移行量[質量部]を示す。
【００９４】
次に、前記被着体（ａ１）に接していた粘着剤層（ｂ１）を剥離し、粘着剤層（ｂ１）表面に含まれる可塑剤の含有量（Ｊ２）［質量部］を、前記と同様の方法で算出する。
【００９５】
（３）可塑剤の均一分散性の評価
前記可塑剤の均一分散性は、前記方法で求めた可塑剤の含有量（Ｈ２）と、前記可塑剤の含有量（Ｊ２）との差に基づいて評価することができ、前記含有量（Ｈ２）と含有量（Ｊ２）との差が±２質量部の範囲であれば、前記可塑剤の均一分散性に優れる粘着テープであると評価することができる。
【００９６】
前記被着体（ａ１）から前記粘着テープを構成する前記粘着剤層（ｂ１）及び粘着剤層（ｂ２）への可塑剤の移行量は、０質量部〜３５質量部が好ましく、０質量部〜２０質量部がより好ましい。前記可塑剤の移行量が３５質量部以内であれば、粘着剤層（Ａ）内において可塑剤が比較的均一に分散できるため、前記可塑剤が前記被着体（ａ１）と粘着剤層（Ａ）との接着を阻害せず、良好な耐剥がれ性を維持できる。
【００９７】
（Ｔ字ピール接着力）
粘着剤層（ｂ１）から離型ライナーを除去した粘着テープを、被着体（ａ１−１）に貼付し、１５ｍｍ幅及び１００ｍｍ長さに裁断したものを試験片とした。前記試験片を、６０℃及び８０％ＲＨ等の湿熱条件下に９日間放置した。また、粘着テープが貼付されていない被着体（ａ１−２）を１５ｍｍ幅及び１００ｍｍ長さに裁断したものを、前記試験片と同じ条件下に放置した。
【００９８】
前記放置後、前記試験片と前記被着体（ａ１−２）とを２３℃及び５０％ＲＨ雰囲気下へ取り出し、前記試験片の粘着剤層（ｂ２）から離型ライナーを剥離除去した面に、前記被着体（ａ１−２）を貼付し２ｋｇローラーを１往復させ、同雰囲気下に３０分間放置することによってそれらを接着させた。
【００９９】
被着体（ａ１−２）の片端を、テンシロン引張試験機の引っ張り装置部の下側チャックへ固定し、被着体（ａ１−１）を、テンシロン引張試験機の引っ張り装置部の上側チャックへ固定し、３ｍｍ／分の速度で上側チャックを引っ張ることによって、その接着力（Ｔ字ピール接着力）を測定した。
【０１００】
前記接着力は、数値が高いほどワイヤーハーネスの結束保持等における耐剥がれ性が良好と判断した。前記接着力の範囲は、１．５Ｎ／１５ｍｍ以上が好ましく、２．０Ｎ／１５ｍｍ以上がより好ましい。また、前記接着力の測定の際、粘着剤層が凝集破壊することが好ましい。前記被着体（ａ１−１）と粘着テープとの界面で剥離する場合、被着体（ａ１−１）から移行してきた可塑剤が被着体（ａ１）と、前記粘着剤層（ｂ１）及び粘着剤層（ｂ２）との界面に偏在していることを示しているが、前記凝集破壊することは、可塑剤が前記粘着剤層（ｂ１）及び粘着剤層（ｂ２）に均一に分散されていることを示しているといえる。
【０１０１】
以下に実施例により具体的に説明する。
【０１０２】
（実施例１）
（１−１）アクリル系粘着剤組成物（Ｓ）の調製
攪拌機、還流冷却管、窒素導入管、温度計を備えた反応容器に、ブチルアクリレート９３．４質量部、酢酸ビニル３質量部、アクリル酸２．５質量部、N-ビニル−２−ピロリドリン１質量部、２-ヒドロキシエチルアクリレート０．１質量部に、重合開始剤として２，２‘−アゾビスイソブチルニトリル０．２質量部とを酢酸エチル１００質量部に溶解し、８０℃で８時間重合して、重量平均分子量７０万のアクリル重合体溶液を得た。前記アクリル重合体（固形分）１００質量部に対し、粘着付与樹脂としてロジンエステル系樹脂Ａ−１００（荒川化学工業株式会社製）を１５質量部、重合ロジンエステル系樹脂Ｄ−１３５（荒川化学工業株式会社製）を１５質量部添加し、トルエンで希釈混合し、不揮発分４０質量％のアクリル系粘着剤組成物（Ｓ）を得た。
【０１０３】
（１−２）両面粘着テープＳ−１
前記アクリル系粘着剤組成物（Ｓ）１００質量部に対し、イソシアネート系架橋剤（東ソー株式会社製、コロネートＬ−４５Ｅ、固形分４５質量％）０．５２質量部を添加し、ディゾルバー攪拌機で１５分攪拌した後、剥離ライナーに乾燥後の坪量が６９ｇ／ｍ２になるようにロールコーターで塗布し、８５℃ドライヤー中で３分間乾燥させることによって粘着剤層を得た。前記アクリル重合体（固形分）１００質量部に対する架橋剤（固形分）の含有量は、０．７６質量部であった。
【０１０４】
前記方法によって、２枚の粘着剤層を作成し、それを、厚さ４３μｍの不織布Ａ（日本製紙パピリア製、Ｎｏ．１２１５）の両側にラミネートし、１００℃に加熱したロール（テスター産業社製ＳＡ−１０１０、小型卓上テストラミネーター）に０．４ＭＰａの加圧をかけながら１ｍ／分の速度で通過させた後、４０℃の乾燥機内で４８時間養生させることによって、不織布の両面に設けられた粘着剤層の合計坪量が１３８ｇ／ｍ２、粘着剤層のゲル分率が１０質量％、厚さ１４５μｍの両面粘着テープを作成した。前記不織布Ｎｏ．１２１５のガーレ式透気度は、０．２秒／１００ｍｌであった。
【０１０５】
（実施例２）
（２−１）両面粘着テープＳ−２
イソシアネート系架橋剤（東ソー株式会社製、コロネートＬ−４５Ｅ、固形分４５質量％）の使用量を０．５２質量部から０．３９質量部に変更したこと以外は、実施例１と同様にして両面粘着テープＳ−２を得た。粘着剤層のゲル分率は２質量％であった。前記アクリル重合体（固形分）１００質量部に対する架橋剤（固形分）の含有量は、０．５７質量部であった。
【０１０６】
（実施例３）
（３−１）両面粘着テープＳ−３
イソシアネート系架橋剤（東ソー株式会社製、コロネートＬ−４５Ｅ、固形分４５質量％）の使用量を０．５２質量部から０．７１質量部に変更したこと以外は、実施例１と同様にして両面粘着テープＳ−３を得た。粘着剤層のゲル分率は３０質量％であった。前記アクリル重合体（固形分）１００質量部に対する架橋剤（固形分）の含有量は、１．０４質量部であった。
【０１０７】
（実施例４）
（４−１）アクリル系粘着剤組成物（Ｔ）の調製
容器に脱イオン水７５ｇと界面活性剤であるアクアロンＫＨ−１０２５［第一工業製薬（株）製；有効成分２５質量％］２０質量部と界面活性剤であるラテムルＰＤ−１０４［花王（株）製；有効成分２０質量％］３７．５質量部を入れ、均一に溶解した。そこに、ｎ−ブチルアクリレート２２７．５質量部、２−エチルヘキシルアクリレート２２７．５質量部、メチルメタクリレート２５質量部、Ｎ−ビニル−２−ピロリドン６質量部、アクリル酸４質量部、メタクリル酸１０質量部、連鎖移動剤としてラウリルメルカプタン０．２質量部を加えて乳化し、乳化液（１）６３２．７質量部を得た。
【０１０８】
攪拌機、還流冷却管、窒素導入管、温度計、滴下漏斗を備えた反応容器に、脱イオン水３３３．３５質量部を入れ、窒素を吹き込みながら６０℃まで昇温した。攪拌下、乳化液（１）の一部７．５９質量部、過硫酸アンモニウム水溶液２．５質量部［有効成分６質量％］、亜硫酸水素ナトリウム水溶液２．５質量部［有効成分２質量％］を添加し、６０℃を保ちながら１時間で重合させた。
【０１０９】
次に、残りの乳化液（１）６２５．１１質量部と、過硫酸アンモニウムの水溶液５０質量部［有効成分１質量％］を別々の漏斗を使用して、反応容器を６０℃に保ちながら６時間かけて滴下重合した。
【０１１０】
次に、過硫酸アンモニウム水溶液２．５質量部［有効成分６質量％］、亜硫酸水素ナトリウム水溶液２．５質量部［有効成分２質量％］を別々の漏斗を使用して、反応容器を６０℃に保ちながら１時間かけて滴下した。
【０１１１】
滴下終了後、反応容器を６０℃に保ちながら１時間攪拌した後、内容物を冷却し、ｐＨが７．２になるようにアンモニア水［有効成分１０質量％］で調整した。これを２００メッシュ金網で濾過し、アクリル重合体エマルジョン（１）を得た。ここで、得られたアクリル重合体エマルジョン（１）の固形分濃度は５０質量％、平均粒子径は３３３ｎｍ、重量平均分子量は８０万であった。
【０１１２】
前記のアクリル重合体エマルジョン（１）１０００質量部に、オキサゾリン架橋剤としてエポクロスＷＳ−７００［株式会社日本触媒製、水溶性タイプ、不揮発分２５質量％、オキサゾリン基量４．５ｍｍｏｌ／ｇ（ｓｏｌｉｄ）］２５質量部、粘着付与樹脂としてエマルジョン型重合ロジンエステル系粘着付与樹脂であるスーパーエステルＥ−８６５ＮＴ［荒川化学工業株式会社製；軟化点１６０℃、固形分率５０質量％］２００質量部、レベリング剤としてサーフィノールＰＳＡ−３３６［エアー・プロダクツ・ジャパン株式会社製］２．５質量部、消泡剤としてサーフィノールＤＦ−１１０Ｄ［エアー・プロダクツ・ジャパン（株）製］２．５質量部を添加した。均一に撹拌した後、２００メッシュ金網で濾過した。２３℃環境下で３０日間養生し、アクリル系粘着剤組成物（Ｔ）を得た。前記アクリル重合体（固形分）１００質量部に対する架橋剤（固形分）の含有量は、１．２８質量部であった。
【０１１３】
（４−２）両面粘着テープＴ−１
剥離ライナーに乾燥後の坪量が６５ｇ／ｍ２になるようにロールコーターで塗布したこと以外は、実施例１と同様にして、不織布の両面に設けられた粘着剤層の合計坪量が１３０ｇ／ｍ２、厚さ１４０μｍの両面粘着テープＴ−１を得た。粘着剤層のゲル分率は２８質量％であった。
【０１１４】
（実施例５）
（５−１）アクリル系粘着剤組成物（Ｕ）の調製
２−エチルヘキシルアクリレート、メチルメタクリレート、Ｎ−ビニル−２−ピロリドン、メタクリル酸を使用せず、ｎ−ブチルアクリレート４９２．５質量部及びアクリル酸７．５質量部を使用し、粘着付与樹脂としてエマルジョン型重合ロジンエステル系粘着付与樹脂であるスーパーエステルＥ−８６５ＮＴ［荒川化学工業株式会社製；軟化点１６０℃、固形分率５０質量％］を２００質量部から５０質量部へ減量したこと以外は、実施例４と同様にしてアクリル系粘着剤組成物（Ｕ）を得た。前記アクリル系粘着剤組成物（Ｔ）の代わりに、前記アクリル系粘着剤組成物（Ｕ）を使用すること以外は、実施例４と同様の方法で、坪量１３０ｇ／ｍ２、厚さ１４０μｍの両面粘着テープＵ−１を得た。粘着剤層のゲル分率は２６質量％であった。前記アクリル重合体（固形分）１００質量部に対する架橋剤（固形分）の含有量は、１．２８質量部であった。
【０１１５】
（実施例６）
基材として、繊維径２５μｍのポリエステル製モノフィラメント糸を、ＭＤとＴＤへ１インチ当たり１３２本となるよう交互に織り込んだ厚さ５０μｍのメッシュ基材Ｂを使用したこと以外は、実施例１と同様の方法で、両面粘着テープＳ−５を得た。前記メッシュ基材のガーレ式透気度が０．１秒／１００ｍｌであった。
【０１１６】
（実施例７）
（７−１）アクリル系粘着剤組成物（Ｖ）の調製
攪拌機、還流冷却管、窒素導入管、温度計を備えた反応容器に、ブチルアクリレート９３．４質量部、メチルアクリレート３質量部、アクリル酸２．３質量部、Ｎ−イソプロピルアクリルアミド１．２質量部、２-ヒドロキシエチルアクリレート０．１質量部に、重合開始剤として２，２‘−アゾビスイソブチルニトリル０．２質量部とを酢酸エチル１００質量部に溶解し、８０℃で８時間重合して、重量平均分子量８０万のアクリル共重合体溶液を得た。前記アクリル共重合体固形分１００質量部に対し、ロジンエステル系樹脂Ａ−１００（荒川化学工業株式会社社製）を１５質量部、重合ロジンエステル系樹脂Ｄ−１３５（荒川化学工業株式会社製）を１５質量部添加し、メチルエチルケトンで希釈混合し、不揮発分４５質量％のアクリル系粘着剤組成物（Ｖ）を得た。
【０１１７】
（７−２）両面粘着テープＶ−１
イソシアネート系架橋剤（東ソー株式会社製、コロネートＬ−４５Ｅ、固形分４５質量％）の使用量を１．２４質量部にしたこと以外は、実施例１と同様にして両面粘着テープＶ−１を得た。粘着剤層のゲル分率は２質量％であった。前記アクリル重合体（固形分）１００質量部に対する架橋剤（固形分）の含有量は、１．６１質量部であった。
【０１１８】
（実施例８）
（８−１）アクリル系粘着剤組成物（Ｗ）の調製
攪拌機、還流冷却管、窒素導入管、温度計を備えた反応容器に、ｎ−ブチルアクリレート７６．４質量部、２−エチルヘキシルアクリレート１８．６質量部、アクリル酸１．２質量部、酢酸ビニル３．９質量部、２−ヒドロキシエチルアクリレート０．１質量部、酢酸エチル９８質量部を仕込み、攪拌下、窒素を吹き込みながら８０℃まで昇温した。その後、予め酢酸エチルにて溶解したアゾビスイソブチロニトリル溶液２質量部（固形分５質量％）を添加した。その後、攪拌下８０℃にて８時間ホールドした後、内容物を冷却し、重量平均分子量５２万のアクリル共重合体溶液を得た。前記アクリル共重合固形分１００質量部に対し、重合ロジン系エステル樹脂ＰＣＪ（ハリマ化成株式会社製）２５質量部を混合し、不揮発分４７質量％のアクリル系粘着剤組成物（Ｗ）を得た。前記アクリル重合体（固形分）１００質量部に対する架橋剤（固形分）の含有量は、１．０８質量部であった。
【０１１９】
（８−２）両面粘着テープＷ−１
イソシアネート系架橋剤（東ソー株式会社製、コロネートＬ−４５Ｅ、固形分４５質量％）の使用量を０．９０質量部にしたこと以外は、実施例１と同様にして両面粘着テープＷ−１を得た。粘着剤層のゲル分率は２質量％であった。
【０１２０】
（比較例１）
イソシアネート系架橋剤（東ソー株式会社製、コロネートＬ−４５Ｅ、固形分４５質量％）の使用量を０．５２質量部から１．１質量部に変更したこと以外は、実施例１と同様にして両面粘着テープＳ−６を得た。粘着剤層のゲル分率は４２質量％であった。前記アクリル重合体（固形分）１００質量部に対する架橋剤（固形分）の含有量は、１．６１質量部であった。
【０１２１】
（比較例２）
実施例１において、剥離ライナーに乾燥後の坪量が５０ｇ／ｍ２としたこと以外は、実施例１と同様にして、不織布の両面に設けられた粘着剤層の合計坪量が１００ｇ／ｍ２、粘着剤層の厚さ１１０μｍの両面粘着テープＳ−７を作成した。
【０１２２】
（比較例３）
イソシアネート系架橋剤（東ソー株式会社製、コロネートＬ−４５Ｅ、固形分４５質量％）の使用量を０．５２質量部から１．９質量部に変更したこと以外は、実施例１と同様にして両面粘着テープＳ−８を得た。粘着剤層のゲル分率は５２質量％であった。前記アクリル重合体（固形分）１００質量部に対する架橋剤（固形分）の含有量は、２．７８質量部であった。
【０１２３】
［被着体の作成］
ポリ塩化ビニル（重合度１４００）を１００質量部、フタル酸ジイソノニル３４質量部、炭酸カルシウム２５質量部、カーボンブラック３質量部、バリウム−亜鉛系安定剤３質量部を用いて、ポリ塩化ビニル樹脂コンパウンドを調製した。得られたポリ塩化ビニル樹脂コンパウンドをカレンダー成形（加工温度１７０℃）により厚さ０．４ｍｍのポリ塩化ビニル製シートを得た。
【０１２４】
［ゲル分率の評価方法］
上記実施例及び比較例にて得られた両面粘着テープを、４０ｍｍ×５０ｍｍの大きさへ切断した後、離型ライナーを剥がしたものを試験片とした。前記試験片の質量を測定した後、２３℃に調整されたトルエン７０質量部及びメタノール３０質量部の混合溶媒に前記試験片を７２時間浸漬し、次いで、超音波装置（アズワン株式会社製、商品名：ＵＳ  ＣＬＥＡＮＥＲ  ＵＳ−５Ｒ）を用い、２３℃下で４０ｋＨｚの周波数で１５分間振動させた。
【０１２５】
前記振動後に、前記混合溶媒中に残存したものを、乾燥機（１０５℃）を用い１時間乾燥させたものの質量を測定した。
【０１２６】
前記質量と、以下の式に基づいてゲル分率を算出した。
【０１２７】
ゲル分率（質量％）＝｛（混合溶媒中に残存した粘着剤層の質量）／（前記浸漬前の粘着剤層の質量）｝×１００
前記浸漬前の粘着テープを構成する粘着剤層の質量は、前記両面粘着テープの質量から、その製造に使用した透気性基材の質量を差し引いた値をさす。また、前記残存した粘着剤層の質量は、前記残存物の乾燥後の質量から、前記透気性基材の質量を差し引いた値をさす。
【０１２８】
［動的粘弾性の評価方法］
上記実施例及び比較例で両面粘着テープを製造する際に使用した粘着剤層を、複数枚積層することによって２ｍｍ厚さとし、それを直径８ｍｍの円柱状に断裁したものを試験片とした。粘弾性試験機（ティー・エイ・インスツルメント・ジャパン社製、商品名：ＡＲＥＳ−Ｇ２）を用い、同試験機の測定部である平行円盤の間に試験片を挟み込み、温度２３℃、６０℃、１００℃において、周波数１Ｈｚでの貯蔵弾性率と損失弾性率とを測定した。貯蔵弾性率に対する損失弾性率の比（ｔａｎδ）は以下の式によって算出した。ｔａｎδ＝損失弾性率（Ｐａ）／貯蔵弾性率（Ｐａ）
【０１２９】
［初期接着力の評価方法（Ｔ字ピール接着力）］
前記初期接着力は、ＪＩＳ  Ｚ  ０２３７に準拠して測定した。具体的には、以下の方法で測定した。
【０１３０】
一方の離型ライナーを除去した両面粘着テープを、被着体（ａ１−１）に貼付し、１５ｍｍ幅及び１００ｍｍ長さに裁断したものを試験片とした。前記試験片を、２３℃及び５０％ＲＨの雰囲気下に１日間放置した。また、両面粘着テープが貼付されていない被着体（ａ１−２）を１５ｍｍ幅及び１００ｍｍ長さに裁断したものを、前記試験片と同じ条件下に放置した。
【０１３１】
前記放置後、前記試験片と前記被着体（ａ１−２）とを２３℃及び５０％ＲＨ雰囲気下において、前記試験片の他方の離型ライナーを剥離除去した面に、前記被着体（ａ１−２）を貼付し２ｋｇローラーを１往復させ、同雰囲気下に３０分間放置することによってそれらを接着させた。
【０１３２】
被着体（ａ１−２）の片端を、テンシロン引張試験機の引っ張り装置部の下側チャックへ固定し、被着体（ａ１−１）を、テンシロン引張試験機の引っ張り装置部の上側チャックへ固定し、３ｍｍ／分の速度で上側チャックを引っ張ることによって、その接着力（Ｔ字ピール接着力）を測定した。
【０１３３】
［長期保管後の接着力の評価方法（Ｔ字ピール接着力）］
前記の初期接着力の評価方法と同様にして、一方の離型ライナーを除去した両面粘着テープを被着体（ａ１−１）に貼付して１５ｍｍ幅及び１００ｍｍ長さに裁断した試験片、及び、１５ｍｍ幅及び１００ｍｍ長さに裁断した被着体（ａ１−２）を、６０℃及び８０％ＲＨ等の湿熱条件下に９日間放置後、２３℃及び５０％ＲＨ雰囲気下へ取り出し、前記試験片の他方の離型ライナーを剥離除去した面に、前記被着体（ａ１−２）を貼付し２ｋｇローラーを１往復させ、同雰囲気下に３０分間放置することによってそれらを接着させた。
【０１３４】
被着体（ａ１−２）の片端を、テンシロン引張試験機の引っ張り装置部の下側チャックへ固定し、被着体（ａ１−１）を、テンシロン引張試験機の引っ張り装置部の上側チャックへ固定し、３ｍｍ／分の速度で上側チャックを引っ張ることによって、その接着力（Ｔ字ピール接着力）を測定した。
【０１３５】
また、前記接着力の測定の際、被着体（ａ１−１）または被着体（ａ１−２）からの粘着テープの剥がれ方を、以下の基準で評価した。
【０１３６】
［評価基準］
凝集破壊：粘着剤層が凝集破壊することによって被着体が剥離した
界面剥離：湿熱放置前に放置された試験片において、ポリ塩化ビニル製シートと両面粘着テープの界面で剥離した
【０１３７】
（１）検量線作成
アクリル系粘着剤組成物（Ｓ）の固形分１００質量部に対し、ポリ塩化ビニル製シートの可塑剤として使用したフタル酸ジイソノニル１０質量部を添加した粘着剤を、離型ライナーの表面に塗布し乾燥させることによって粘着剤層を形成し、それを、厚さ４３μｍの不織布Ａ（日本製紙パピリア製、Ｎｏ．１２１５）の両面に転写することによって、両面粘着テープ（Ｃ１）を作成した。
【０１３８】
次に、可塑剤を含有しないアクリル系粘着剤組成物（Ｓ）を、離型ライナーの表面に塗布し乾燥させることによって粘着剤層を形成し、それを前記不織布Ａの両面に転写することによって両面粘着テープ（Ｃ０）を作成した。
【０１３９】
次に、両面粘着テープ（Ｃ１）の粘着剤層表面の赤外吸収スペクトルをＡＴＲ法で測定して、赤外吸収スペクトル（Ｄ１）を得た。
【０１４０】
次に、両面粘着テープ（Ｃ０）の粘着剤層表面の赤外吸収スペクトルをＡＴＲ法で測定して、赤外吸収スペクトル（Ｄ０）を得た。
【０１４１】
次に、前記赤外吸収スペクトル（Ｄ１）から赤外吸収スペクトル（Ｄ０）を差し引くこと（差スペクトル）によって、可塑剤の赤外吸収スペクトル（Ｅ１）を抽出した。
【０１４２】
前記赤外吸収スペクトル（Ｅ１）から、フタル酸ジイソノニルに由来する１２８５ｃｍ−１の吸収ピークの高さ（Ｆ１）を測定した。
【０１４３】
次に、両面粘着テープ（Ｃ１）の粘着剤層表面の赤外吸収スペクトルをＡＴＲ法で測定して赤外吸収スペクトル（Ｄ１）を得る。次に、前記赤外吸収スペクトル（Ｄ１）から、アクリル重合体に由来する１１６０ｃｍ−１の吸収ピークの高さ（Ｇ１）を測定した。
【０１４４】
次に、アクリル系粘着剤組成物（Ｓ）の固形分１００質量部に対し、ポリ塩化ビニル製シートの可塑剤として使用したフタル酸ジイソノニルを２０質量部添加したアクリル系粘着剤、３０質量部添加したアクリル系粘着剤、及び、４０質量部添加したアクリル系粘着剤をそれぞれ用意し、各粘着剤を離型ライナーの表面に塗布し乾燥させることによって粘着剤層を形成し、それを前記不織布Ａの両面に転写することによって、４種類の両面粘着テープを作成した。
【０１４５】
次に、前記４種類の両面粘着テープのどちらか一方の離型ライナーを除去し、粘着剤層表面の赤外吸収スペクトルをＡＴＲ法で測定する。前記４種類の赤外吸収スペクトルから、フタル酸ジイソノニルに由来する１２８５ｃｍ−１の吸収ピークの高さと、アクリル重合体に由来する１１６０ｃｍ−１の吸収ピークの高さをそれぞれ測定した。
【０１４６】
縦軸を、アクリル共重合体１００質量部に添加されたフタル酸ジイソノニル添加量［質量部］、及び、横軸を、アクリル重合体に由来する１１６０ｃｍ−１の吸収ピークの高さ（Ｇ１）に対する、フタル酸ジイソノニルに由来する１２８５ｃｍ−１の吸収ピークの高さ（Ｆ１）の比（Ｆ１／Ｇ１）とし、前記４種類の両面粘着テープに含まれるフタル酸ジイソノニルの添加量及び前記比（Ｆ１／Ｇ１）に相当する値をプロットし検量線を作成した。
【０１４７】
なお、上記赤外吸収スペクトルは、フーリエ変換赤外分光光度計（日本分光社ＦＴ／ＩＲ−４１００）を使用して測定した。
【０１４８】
また、前記アクリル系粘着剤組成物（Ｓ）の代わりに、アクリル系粘着剤組成物（Ｔ）、アクリル系粘着剤組成物（Ｕ）、アクリル系粘着剤組成物（Ｖ）、アクリル系粘着剤組成物（Ｗ）、をそれぞれ使用したこと以外は、上記と同様の方法で、それぞれ検量線を作成した。
【０１４９】
（２）粘着剤層表面の可塑剤量の測定
実施例及び比較例で得た両面粘着テープの粘着剤層（ｂ１）に相当する粘着剤層の表面から離型ライナーを除去した後、可塑剤を含有する前記で得たポリ塩化ビニル製シートへ貼付し、６０℃及び８０％ＲＨ等の湿熱条件へ９日間放置し、両面粘着テープ（Ｃ２）を得た。
【０１５０】
次に、前記放置後の両面粘着テープ（Ｃ２）の粘着剤層（ｂ２）に相当する粘着剤層の表面から離型ライナーを除去し、その粘着剤層（ｂ２）表面の赤外吸収スペクトル（Ｄ２）をＡＴＲ法にて測定し、赤外吸収スペクトル（Ｄ２）に基づき、フタル酸ジイソノニルに由来する１２８５ｃｍ−１の吸収ピークの高さ（Ｆ２）とアクリル重合体に由来する１１６０ｃｍ−１の吸収ピークの高さ（Ｇ２）の比（Ｆ２／Ｇ２）を求めた。
【０１５１】
次に、前記Ｆ２／Ｇ２を、前記検量線の横軸に当てはめ、前記粘着テープ（Ｃ２）の、粘着剤層（ｂ２）に相当する粘着剤層に含まれる可塑剤の含有量（Ｈ２）［質量部］を算出した。なお、前記可塑剤の含有量は、可塑剤を除く粘着剤層（ｂ２）に相当する粘着剤層を１００質量部とした場合に、前記ポリ塩化ビニル製シートから移行してきた可塑剤の移行量[質量部]を示す。
【０１５２】
次に、前記ポリ塩化ビニル製シートに接していた粘着剤層（ｂ１）をポリ塩化ビニルシート表面から剥離し、粘着剤層（ｂ１）の表面に含まれる可塑剤の含有量（Ｊ２）［質量部］を、前記と同様の方法で算出した。
【０１５３】
（３）可塑剤の均一分散性の評価
前記可塑剤の均一分散性は、前記方法で求めたフタル酸ジイソノニルの含有量（Ｈ２）と、前記フタル酸ジイソノニルの含有量（Ｊ２）との差に基づいて、下記評価基準で評価した。
【０１５４】
〇：前記含有量（Ｈ２）と含有量（Ｊ２）との差が±２質量部の範囲内であり、可塑剤の均一分散性に優れる。
【０１５５】
×：前記含有量（Ｈ２）と含有量（Ｊ２）との差が±２質量部の範囲外であり、可塑剤の均一分散性に劣る。
【０１５６】
［耐剥がれ性の評価方法］
２３℃及び５０％ＲＨ環境下にて、幅５０ｍｍに切断した前記ポリ塩化ビニル製シートの片端に、実施例及び比較例で得られた両面粘着テープを幅１５ｍｍに切断して得たテープの一方の側の粘着面を貼付し、２ｋｇローラーを１往復して加圧した。次に、前記両面粘着テープを貼付したポリ塩化ビニル製シートの試験片を１００ｍｍの長さに切断し、長さ１００ｍｍ及び幅５０ｍｍの試験片を作成し、６０℃及び８０％ＲＨ雰囲気下に９日間放置した。
【０１５７】
次に、２３℃及び５０％ＲＨ環境下にて、前記ポリ塩化ビニル製シートを真ん中で折り曲げてその端部に、他方の側の粘着剤層を貼付した（中央曲げ貼り）。
【０１５８】
同様にして、前記前記粘着テープを貼付したポリ塩化ビニル製シートの試験片を６０℃及び８０％ＲＨ雰囲気下に９日間放置後、２３℃及び５０％ＲＨ環境下にて、前記ポリ塩化ビニル製シートを円筒状に曲げて、その背面の片端に、他方の側の粘着剤層を貼付した（螺旋巻き貼り）。
【０１５９】
前記中央曲げ貼り及び螺旋巻き貼りして得た試験片を、２３℃及び５０％ＲＨ環境下に２４時間放置したものを用い、それらの耐剥がれ性を以下の基準で評価した。
【０１６０】
◎：中央曲げ貼り及び螺旋巻き貼りしたいずれの試験片も、剥がれの発生が皆無であった。
【０１６１】
○：中央曲げ貼り及び螺旋巻き貼りしたいずれの試験片も、３ｍｍ未満の剥がれ長さであった。
【０１６２】
△：中央曲げ貼り及び螺旋巻き貼りした試験片のどちらかが、３ｍｍ以上の剥がれ長さであった。
【０１６３】
×：中央曲げ貼り及び螺旋巻き貼りしたいずれの試験片も、３ｍｍ以上の剥がれ長さであった。
【０１６４】
［基材のガーレ式透気度］
上記実施例及び比較例で使用した基材は、２３℃５０％ＲＨ中にて基材１０枚を重ねてセットし、直径２８．６ｍｍ、重さ５６７ｇの内筒が落下して１００ｍｌの空気が通過する時間を測定した。測定機器として、ＪＩＳ  Ｐ８１１７に準拠の東洋精機製作所製のガーレ式透気度を使用した。
【０１６５】
【表１】
2017002634.tif 000002
【０１６６】
【表２】
2017002634.tif 000003
【０１６７】
【表３】
2017002634.tif 000004
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
可塑剤を含有する被着体（ａ１）に粘着テープが貼付された構成を有するワイヤーハーネス結束用シートであって、前記粘着テープが、透気性基材の一方の面側に粘着剤層（ｂ１）を有し、他方の面側に粘着剤層（ｂ２）を有し、かつ、前記粘着剤層（ｂ１）及び粘着剤層（ｂ２）の合計の坪量が１２５ｇ／ｍ２〜１７５ｇ／ｍ２の範囲であり、かつ、前記粘着剤層（ｂ１）及び粘着剤層（ｂ２）の合計のゲル分率が２質量％〜３５質量％であることを有することを特徴とするワイヤーハーネス結束用シート。
【請求項２】
前記透気性基材が、厚さ１０μｍ〜５０μｍの不織布基材または多孔フィルム基材である請求項１に記載のワイヤーハーネス結束用シート。
【請求項３】
前記透気性基材を１０枚積層したものを試験片とし、前記試験片のＪＩＳＰ８１１７に準拠して測定されたガーレ式透気度が０．３５秒／１００ｍｌ以下である請求項１または２に記載のワイヤーハーネス結束用シート。
【請求項４】
前記粘着剤層（ｂ１）及び粘着剤層（ｂ２）は、周波数１Ｈｚで測定される動的粘弾性スペクトルに基づく２３℃での貯蔵弾性率が０．０８ＭＰａ〜０．１２ＭＰａの範囲であり、周波数１Ｈｚで測定される動的粘弾性スペクトルに基づく６０℃での貯蔵弾性率に対する損失弾性率の比（ｔａｎδ）が０．４０〜０．６０の範囲であり、かつ、周波数１Ｈｚで測定される動的粘弾性スペクトルに基づく１００℃での貯蔵弾性率に対する損失弾性率の比（ｔａｎδ）が０．５５〜０．８０の範囲である請求項１〜３のいずれか１項に記載のワイヤーハーネス結束用シート。
【請求項５】
前記被着体（ａ１）が、前記被着体（ａ１）の質量に対して１５質量％〜３０質量％の範囲の可塑剤を含有するものであり、厚さ０．２ｍｍ〜１ｍｍの範囲のフィルムまたはシート状物である請求項１〜４のいずれか１項に記載のワイヤーハーネス結束用シート。
【請求項６】
前記可塑剤がフタル酸エステル系可塑剤である請求項１〜５のいずれか１項に記載のワイヤーハーネス結束用シート。
【請求項７】
請求項１〜６に記載のワイヤーハーネス結束用シートによって、２以上のワイヤーハーネスが結束された物品。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
可塑剤を含有する被着体（ａ１）に粘着テープが貼付された構成を有するワイヤーハーネス結束用シートであって、前記粘着テープが、透気性基材の一方の面側に粘着剤層（ｂ１）を有し、他方の面側に粘着剤層（ｂ２）を有し、かつ、前記粘着剤層（ｂ１）及び粘着剤層（ｂ２）の合計の坪量が１２５ｇ／ｍ２〜１７５ｇ／ｍ２の範囲であり、かつ、前記粘着剤層（ｂ１）及び粘着剤層（ｂ２）の合計のゲル分率が２質量％〜３５質量％であり、前記粘着剤層（ｂ１）及び粘着剤層（ｂ２）がアクリル系粘着剤を用いて形成されたものであることを特徴とするワイヤーハーネス結束用シート。
【請求項２】
前記透気性基材が、厚さ１０μｍ〜５０μｍの不織布基材または多孔フィルム基材である請求項１に記載のワイヤーハーネス結束用シート。
【請求項３】
前記透気性基材を１０枚積層したものを試験片とし、前記試験片のＪＩＳＰ８１１７に準拠して測定されたガーレ式透気度が０．３５秒／１００ｍｌ以下である請求項１または２に記載のワイヤーハーネス結束用シート。
【請求項４】
前記粘着剤層（ｂ１）及び粘着剤層（ｂ２）は、周波数１Ｈｚで測定される動的粘弾性スペクトルに基づく２３℃での貯蔵弾性率が０．０８ＭＰａ〜０．１２ＭＰａの範囲であり、周波数１Ｈｚで測定される動的粘弾性スペクトルに基づく６０℃での貯蔵弾性率に対する損失弾性率の比（ｔａｎδ）が０．４０〜０．６０の範囲であり、かつ、周波数１Ｈｚで測定される動的粘弾性スペクトルに基づく１００℃での貯蔵弾性率に対する損失弾性率の比（ｔａｎδ）が０．５５〜０．８０の範囲である請求項１〜３のいずれか１項に記載のワイヤーハーネス結束用シート。
【請求項５】
前記被着体（ａ１）が、前記被着体（ａ１）の質量に対して１５質量％〜３０質量％の範囲の可塑剤を含有するものであり、厚さ０．２ｍｍ〜１ｍｍの範囲のフィルムまたはシート状物である請求項１〜４のいずれか１項に記載のワイヤーハーネス結束用シート。
【請求項６】
前記可塑剤がフタル酸エステル系可塑剤である請求項１〜５のいずれか１項に記載のワイヤーハーネス結束用シート。
【請求項７】
請求項１〜６に記載のワイヤーハーネス結束用シートによって、２以上のワイヤーハーネスが結束された物品。
【国際調査報告】
2017002634.tif 000005
2017002634.tif 000006
2017002634.tif 000007
2017002634.tif 000008
2017002634.tif 000009